(57)【要約】【課題】フォトマスク用途に使用することもできる、水晶のような基材表面の前処理ステップにおいて使用する、様々なｐＨ領域と伝導度を持つアルカリ性ベースの組成物を用いる方法を提供する。【解決手段】ＮＨ４ＯＨ：Ｈ２Ｏ２：Ｈ２Ｏが、容積比で１：２：２００〜１：１：１００となる希釈比で、水酸化アンモニウム、過酸化水素及び脱イオン水を含有する、ｐＨが８〜１２のｕｄＳＣ１組成物を用いて基材表面を処理し、次いで、ノニオン系洗浄剤と脱イオン水を容積比で１〜１００となる希釈比で含有し、ｐＨが８〜１１のノニオン系洗浄剤組成物を用いて前記基材の表面を処理する基材表面の洗浄方法。前記ｕｄＳＣ１のｐＨが、前記ノニオン系洗浄剤組成物のｐＨより高いことを特徴とする。【選択図】図１
2008194638.tif 000002
【特許請求の範囲】
【請求項１】
ＮＨ４ＯＨ：Ｈ２Ｏ２：Ｈ２Ｏが、容積比で１：２：２００〜１：１：１００となる希釈比で、水酸化アンモニウム、過酸化水素及び脱イオン水を含有する、ｐＨが８〜１２のｕｄＳＣ１組成物を用いて基材表面を処理し、次いで、ノニオン系洗浄剤と脱イオン水を容積比で１〜１００となる希釈比で含有し、ｐＨが８〜１１のノニオン系洗浄剤組成物を用いて前記基材の表面を処理する方法であって、前記ｕｄＳＣ１のｐＨが、前記ノニオン系洗浄剤組成物のｐＨより高いことを特徴とする基材表面の洗浄方法。
【請求項２】
基材表面の調整、及び/又は、基材表面のパーティクル、キズ、金属又は有機若しくは無機の不純物の制御を行う、請求項１に記載された洗浄方法。
【請求項３】
前記基材表面が金属皮膜表面である、請求項１に記載された洗浄方法。
【請求項４】
前記基材表面が水晶である、請求項１に記載された洗浄方法。
【請求項５】
前記ｕｄＳＣ１組成物の伝導度が、前記ノニオン系洗浄剤組成物の伝導度より高い、請求項１に記載された洗浄方法。
【請求項６】
前記ｕｄＳＣ１組成物の伝導度が、４００〜１０００μＳ／ｃｍである、請求項１に記載された洗浄方法。
【請求項７】
前記ノニオン系洗浄剤組成物の伝導度が、１２０〜５５０μＳ／ｃｍである、請求項１に記載された洗浄方法。
【請求項８】
前記洗浄中又は洗浄前において、基本的に酸性混合液が前記基材の表面に接触ことのない、請求項１に記載された洗浄方法。
【請求項９】
更に、前記基材表面に、超音波洗浄によって機械的撹拌とスクラブ洗浄効果を同時に提供する、請求項１に記載された方法。
【請求項１０】
更に、ＣＯ２−脱イオン水混合液を用いて前記基材をリンスする、請求項１に記載された洗浄方法。
【請求項１１】
更に、３００〜１４００ｒｐｍにてスピンリンス乾燥をする、請求項１に記載された洗浄方法。
【請求項１２】
更に、９０〜２００℃で脱水加熱して前記基材を乾燥する、請求項１に記載された洗浄方法。
【請求項１３】
更に、約１２０℃で脱水加熱して前記基材を乾燥する、請求項１に記載された洗浄方法。
【請求項１４】
更に、超音波をあてて機械的に撹拌すると共に基材表面をスクラブ洗浄する、請求項１に記載された洗浄方法。
【請求項１５】
更に、洗浄後前記基材上に金属膜を設ける、請求項１に記載された洗浄方法。
【請求項１６】
容積比で、ＮＨ４ＯＨ：Ｈ２Ｏ２：Ｈ２Ｏが１：２：２００〜１：１：１００の希釈比となる、水酸化アンモニウム、過酸化水素及び脱イオン水を含有する、ｐＨが８〜１２のｕｄＳＣ１組成物、及び、
容積比で、ノニオン系洗浄剤と脱イオン水が１〜１００の希釈比である、ｐＨが８〜１１のノニオン系洗浄剤組成物を有すると共に、
前記ｕｄＳＣ１組成物のｐＨが、前記ノニオン系洗浄剤組成物のｐＨより高いことを特徴とする、基材表面を洗浄するためのキット。
【請求項１７】
前記ｕｄＳＣ１組成物の伝導度が、前記ノニオン系洗浄剤組成物の伝導度より高い、請求項１５に記載されたキット。
【請求項１８】
ｕｄＳＣ１を用いて基材表面を処理し、次いでノニオン系界面活性剤を用いて基材表面を処理することによって行う、洗浄、調整、及び／又は基材表面のパーティクル、キズ、金属、又は有機若しくは無機不純物の制御のためのキットの使用指示書を更に包含する、請求項１５に記載されたキット
【発明の詳細な説明】
【技術分野】
【０００１】
本発明は、引用することによって含まれる２００５年１０月２４日に提出された米国特許出願第６０／７２９，２４４に関する。
【０００２】
開示されているのは、ここでは超希釈標準洗浄液−１（ｕｄＳＣ１）と呼ばれる超希釈ＲＣＡ１を、所定の希釈率および所定のｐＨ値、並びに若干低いｐＨ値を有する、異なったノニオン系混合溶液と組み合わせる洗浄方法である。ＵＤＳＣ１及び前記ノニオン系溶液は、共にアルカリ−ベースである。これらの溶液を組み合わせた効果は、水晶の表面のような基材表面の調製面、水晶またはその他の基材表面上のパーティクル、キズ、金属、軽い有機物およびある種の重い有機物や無機不純物の制御にある。本発明の方法は、（ｉ）正面及び背面のアルカリ洗浄及びリンス、（ｉｉ）プレート縁部壁面（基材の４隅）の洗浄、（ｉｉｉ）超音波による背面のスクラブ洗浄、スピン及びリンス、（ｉｖ）メガソニックスピンによる前面のスクラブ洗浄、リンス及び乾燥、（ｖ）脱水加熱、および（ｖｉ）脱水冷却の、連続した６つの工程を伴う。この連続工程は、酸性ベースの洗浄を含まないことが好ましい。
【０００３】
この新規な発明は、基材表面の表面調製工程で用いる、さまざまなｐＨ値および伝導度を有するアルカリベースの組成物を用いる方法及び装置、並びにこのような組成物を有するキットを対象とする。本発明によって、例えば水晶のような基材表面上のパーティクル、キズ、金属、軽い有機物及び重い有機物、それに加えて無機不純物の制御が達成される。
【０００４】
特に本発明は、例えば水晶材料、写真、例えばマスクブランク、および／または他の電子部品等の基材表面の、例えば、金属或は金属膜堆積に先立つ表面処理、前処理、洗浄或いは調整に対して、さまざまなｐＨと伝導度を有するアルカリベースの組成物をそれぞれ予め決まった順番で使用する方法を対象とする。金属或は金属膜堆積後の表面も本発明の方法によって洗浄することができる。更に、この新規な方法は、入手した水晶材料の梱包および研磨工程後の、検査手段によって通常とらえられないキズを顕在化させるのに役立つ。アルカリベースの溶液にこれらの試料を曝すことは、表面上の穴や溝の存在を明らかにする助けとなるので、検出手段によってキズ又はパーティクルとしてとらえられる。金属又は金属膜が堆積されたこれらの基材は、例えば、高度な２成分製品の製造に有用である。高度な２成分製品は、典型的には、反射防止膜（ＡＲＣ）又は層に加えて２層の金属膜から構成される。前記反射防止膜は、拡散層として働く。これらの製品は、例えば、７０ｎｍ及び１００ｎｍの製品であり、７０ｎｍ−１００ｎｍの厚さの金属膜を含むことが好ましい。７０ｎｍの製品の反射率は２０％未満であり、入射光線の４０％以上が表面から反射される２４８ｎｍの波長では、高い反射率値を有する。１００ｎｍの製品は、３８５ｎｍ及び４８８ｎｍの波長において低い反射率値を有し、そこでは入射光線の２０％未満が表面から反射される。これらの両製品は、今日の市場により適した高い反射率を有する製品であるとして、消費者によく知られている。本発明は、更に、本発明の方法に実際に使用される、又は、そのために設計された前記組成物を含むキットを対象にする。
【背景技術】
【０００５】
およそ４０年前に開発されたＲＣＡ洗浄は、いまだに、ほとんどの湿式洗浄の基礎となっている。代表的なＲＣＡタイプの洗浄は、パーティクルの除去に有効なＮＨ４ＯＨ：Ｈ２Ｏ２：Ｈ２Ｏの組成物を用いるＳＣ１洗浄工程、及び／又は、金属の除去に有効なＨＣｌ：Ｈ２Ｏ２：Ｈ２Ｏの組成物を用いるＳＣ２洗浄工程を含む。
【０００６】
洗浄剤としての溶剤は、かつては、表面上へのパーティクル発生元であると考えられていた。装置構造の収縮と共に、業界は、ＢＥＯＬ（back-end-of-line）洗浄工程に対してさえ、代替として標準規格の試薬を導入した。低濃度（１：１：２０）において幅広く使用されているＳＣ１試薬は、０．２μｍ以上のパーティクルサイズ（ＳＴマイクロエレクトロニクス）に対して９９％の除去効率を示す。ｕｄＳＣ１が従来のＳＣ１より優れている要素は、表面粗さの低減、短いリンス時間、堆積の遅延やパーティクルの再堆積に対応する低イオン強度、及びＥＳＨやＣｏＯの低減である。
【０００７】
＜ＳＣ１のエッチング機構＞
塩基性溶液においては、通常、自然の反発力が存在し、エッチングによってパーティクルが除去される。しかしながら、中程度のｐＨ（７−９）で低イオン強度の溶液（１０−３〜１０−４モル／Ｌ）を用いた場合には、パーティクルは、一般的に、ＳｉＯ２またはＳｉ表面上に堆積しない。しかし、高イオン強度の溶液においては、相互作用の距離が著しく減少したとしても、反発があるにもかかわらず、一般に堆積は起こる。
【０００８】
＜ＳＣ１の反応機構＞
ａ）Ｈ２Ｏ２            →Ｈ＋    ＋ＨＯ２−          ［分解工程］
ｂ）Ｓｉ  ＋２ＨＯ２−  →２ＯＨ−＋ＳｉＯ２        ［酸化工程］   
ｃ）ＳｉＯ２＋２ＯＨ−  →Ｈ２Ｏ  ＋ＳｉＯ３２−      ［エッチング工程］
ｄ）Ｓｉ＋２ＨＯ２−        →Ｈ２Ｏ  ＋ＳｉＯ３２−    ［エッチング］
ｅ）Ｓｉ＋２ＯＨ−＋Ｈ２Ｏ  →２ＯＨ−＋ＳｉＯ２      ［エッチング］
ｆ）Ｓｉ＋２ＯＨ−＋  Ｏ２  →Ｈ２Ｏ  ＋ＳｉＯ３２−    ［エッチング］
【０００９】
Ｈ２Ｏ２の分解によりＯ２が生じる。
ＯＨ−＋ＨＯ２−  Ｏ２＋Ｈ２Ｏ  ２ｅ−
【００１０】
（ａ）過酸化水素Ｈ２Ｏ２は、高いｐＨでは水と酸素に分解する強力な酸化剤であり、低いｐＨでは、Ｈ２Ｏ２は最初に錯化して金属不純物を脱着するのに有効である。
Ｈ２Ｏ２→Ｈ２Ｏ＋Ｏ２
【００１１】
（ｂ）水酸化アンモニウムは、多くの金属に対して強力な錯化剤である。
ＮＨ４ＯＨ＋Ｈ２Ｏ→ＯＨ−          ［ＳｉＯ２の溶解］
ＳｉＯ２  ＋ＯＨ−→ＨＳｉＯ３−    ［全反応］ 
【発明の開示】
【００１２】
本発明によれば、ｕｄＲＣＡ１と表され、超希釈ＳＣ１またはｕｄＳＣ１とも呼ばれる超希釈ＲＣＡ−１が、典型的には金属膜の堆積に先立って、水晶表面又はその他基材の表面の処理／洗浄／前処理／調整に使用される。ｕｄＳＣ１はＳＣ１と同様に、水酸化アンモニウム、過酸化水素及び脱イオン化水（ＤＩＷ）の混合物であり、ＮＨ４ＯＨ：Ｈ２Ｏ２：Ｈ２Ｏの希釈率は更に低く１：２：２００〜１：１：１０００であり、１：２：１００〜１：１：５００であることが好ましく、１：２：１００〜１：２：５００であることがより好ましい。全ての比率は容量で換算される。高濃度のＳＣ１は、硫酸−過酸化水素による洗浄後における硫酸イオンを除去するために、２０年以上前から使用され始めた。ＳＣ１混合物中の過酸化水素は１：１：５の希釈率の場合に速やかに分解されるので、洗浄において要求されるｐＨを維持するために、過酸化水素を度々添加することが必要である。過酸化水素は、水酸化アンモニウムのエッチング性を低下させるための緩衝剤として作用するため、ＳＣ１混合物中の過酸化水素が枯渇すると、表面に凸凹や穴あきが生じる。ＳＣ１の濃度を低下させると、過酸化水素の添加回数が減少する。ｕｄＳＣ１中の過酸化水素はゆっくり分解され、表面の穴あきは最小となる。実施するｕｄＳＣ１のｐＨ領域は８から１２の間であり、約１０、例えば、１０．１から１２の間であることが好ましい。種々のｐＨ値は、表３に集計されており、好ましい効果的な実施ｐＨ領域は１０．８から１１．２の範囲であり、１０．８から１１．１の範囲であることがより好ましい。
【００１３】
８より高いｐＨ領域が好ましい。ｐＨが７未満の混合溶液は、洗浄方法の好ましい実施例としては酸性が強過ぎる。もし、ｐＨが７であれば、洗浄効果は低下する。
【００１４】
従って、ｕｄＳＣ１混合液の使用時（ＰＯＵ）における伝導度は、４００〜１７２０μＳ／ｃｍの範囲であることが好ましく、１２３０〜１５００μＳ／ｃｍ及び１５５０〜１７１０μＳ／ｃｍの範囲であることが好ましい。ＳＣ１及び種々の希釈率におけるノニオン洗浄剤の広範囲に及ぶ伝導度の値を、表３及び４に示した。
【００１５】
基材及びマスク洗浄に関する本発明は、基材の表面と裏面の両方を調整し、次いで、基材の縁部をアルカリ性ベースのノニオン系洗浄剤によって処理をするために、ｕｄＳＣ１混合液を使用する。
【００１６】
ノニオン性の処理に続き、基材の表面と裏面について、ブラシを用いた、基材のアルカリ性ノニオン系洗浄剤組成物処理が行なわれる。ノニオン系洗浄剤組成物は、ノニオン系洗浄剤と脱イオン水（ＤＩＷ）の混合物を、容量部でノニオン系洗浄剤１部に対してＤＩＷ１００部、好ましくはノニオン系洗浄剤１部に対してＤＩＷ２０部の希釈率で含む。アルカリ性ノニオン系洗浄剤のｐＨは約８〜１１であり、約８．５〜９．６であることが好ましい。表３は種々の希釈率に対するｐＨおよび伝導度の実験データの詳細を含む。
【００１７】
洗浄剤−ＤＩＷ混合液の伝導度は、１２０〜５５０μＳ／ｃｍであることが好ましく、１２０〜２３０及び２３０〜４８０μＳ／ｃｍであることがより好ましい。
【００１８】
本発明において使用可能なノニオン系洗浄剤は、通常、制限されることはない。一般に、洗浄剤は、例えば、洗浄される製品の表面と非反応性であるというように、洗浄される製品と適合するものであるべきである。緩やかな洗浄液は、界面活性剤溶液が洗浄される製品に過酷になって該製品に洗浄工程でダメージを与えるということがないために好まれる。アミンやＮＯ基を有するある種の洗浄剤や洗浄溶液は、洗浄剤として最適な選択であるため、ある種の製品と過度に反応するおそれがある。本発明において有用なノニオン系界面活性剤／洗浄剤としては、例えば、高級アルコールのエチレンオキシド付加物、アルキルフェノールのエチレンオキシド付加物、脂肪酸のエチレンオキシド付加物、多価アルコール−脂肪酸エステルのエチレンオキシド付加物、高級アルキルアミンのエチレンオキシド付加物、脂肪酸アミドのエチレンオキシド付加物、オイルのエチレンオキシド付加物、プロピレングリコールのエチレンオキシド付加物のようなポリエチレングリコール型ノニオン系界面活性剤；グリセロールの脂肪酸エステル、ペンタエリスリトールの脂肪酸エステル、ソルビトール又はソルビタンの脂肪酸エステル、ショ糖の脂肪酸エステル、多価アルコールアルキルエーテル、脂肪酸アルカノールアミド及びアルキルアミンオキシド等の多価アルコール型ノニオン系界面活性剤が挙げられる。
【００１９】
ノニオン系界面活性剤の他の例としては、５〜２０モルのエチレンオキシド又はプロピレンオキシドが付加した、炭素原子数８−２２の、アルキル基又はアルキルフェニル基を有するアルコール類又はフェノール類が挙げられる。アミンオキシドも含まれる。炭素原子数８−２０のアルキル基を有するＮ−アルキル−Ｎ，Ｎ−ジメチルアミンオキシド、例えばＮ−ラウリル−Ｎ，Ｎ−ジメチルアミンオキシドも使用することができる。Ｎ−メチルモルホリノアミンオキシド又はＮ−メチルピペリジノアミンオキシドのような環状アミンオキシドも使用することができる。米国特許第５，８６９，４４０に開示されているノニオン系界面活性剤も、本発明において使用することができる。例えば、日本の花王株式会社のＣＬＥＡＮＴＨＲＯＵＧＨ（登録商標）シリーズのような洗浄剤製品を含む、一定の洗浄剤もまた有用である。
【００２０】
理屈ぬきに驚くべきことに、水晶及びその他基材表面の洗浄における重要な要因が、ｕｄＳＣ１からアルカリ性ノニオン系洗浄剤組成物へのｐＨの変化と関係していることが見出された。すなわち、ｕｄＳＣ１組成物の高いｐＨ領域からアルカリ性ノニオン系洗浄剤組成物の低いｐＨ領域へのｐＨ変化が、洗浄後の欠陥のない表面の維持を含む、表面の清浄さを改善する。ｕｄＳＣ１組成物のｐＨがアルカリ性ノニオン系洗浄剤組成物のｐＨよりも高い場合には、結果の一貫性はもとより、洗浄効率も最適化される。２つの組成物のｐＨ領域を反対にした場合、すなわち、ｕｄＳＣ１組成物がアルカリ性ノニオン系洗浄剤組成物よりも低いｐＨ領域を有するの場合には、同様の結果を得ることはできなかった。
【００２１】
好ましくは、本発明の方法はアルカリ性組成物のみで実施され、このことは、いかなる酸性溶液混合物／組成物も、洗浄／処理される基材表面と接触しないことを意味する。
【００２２】
洗浄効率は、ｕｄＳＣ１組成物の伝導度が、アルカリ性ノニオン系洗浄剤の伝導度より高い場合に、さらに最適化される。ｕｄＳＣ１組成物の伝導度は、アルカリ性ノニオン系洗浄剤の伝導度より、約３５〜５０％、好ましくは３５〜４８％、４０〜４５％、及び４５〜５０％まで高いことが好ましい。
【００２３】
アルカリ性ノニオン系洗浄剤組成物の処理に続き、基材は、通常、スピンリンス乾燥にさらされ、次いで脱水加熱され、冷却される。
【００２４】
本発明の一形態には、パーティクルや欠陥がある水晶の試料を所定の回転数でスピニングし、基材表面上にｕｄＳＣ１組成物を注ぐことが含まれる。考えられる微小の凸凹や表面の穴あきを除去、又は、少なくとも低減するために、基材を直ちに、周辺温度〜８５℃の範囲に、ＣＯ２−ＤＩＷ混合物を使用して冷却することが好ましい。
【００２５】
一般に、本願発明は、先行技術の方法より改善された洗浄手段を提供し、金属膜堆積前の基材に対して、一貫性のある高い洗浄効率を提供する。実施された全ての実験における結果において０．０５％を上回る変動がなかったことは、注目に値する。
【００２６】
本洗浄発明は、図１に示されるような６つの工程を有する。これらの工程は、（ａ）試料の前面及び裏面の高ｐＨ処理工程（ＳＣ１）、（ｂ）パーティクルの再混入を低減するための４縁部のスクラブ洗浄、（ｃ）例えば、もっと大きなパーティクルというような致命的なキズを除去するための、特定の超音波を用いた機械的攪拌による裏面の近接スクラブ洗浄、（ｄ）前面の近接スクラブ洗浄、機械的攪拌及びスピンリンス乾燥、（ｅ）付随する湿気層を除去するための脱水熱処理ステーション、及び（ｆ）試料表面を周辺温度にするための脱水冷却ステーション。
【発明を実施するための最良の形態】
【００２７】
以下に、本発明の方法の好ましい実施態様の詳細を記載する。
１．基材の表面と裏面の両方を、周辺温度〜８０℃、好ましくは３０〜８０℃、更に好ましくは３５〜５０℃で、ｕｄＳＣ１を用いて処理する。
２．基材のそれぞれの表面をＳＣ１で処理した後、ＣＯ２−ＤＩＷを用いて、基材の表面と裏面をリンスする。基材の表面と裏面の両方とも、ＳＣ１処理の後の空いた時間に、絶間なくＣＯ２−ＤＩＷによってリンスされる。
３.次いで、基材の４縁部を、周辺温度〜８０℃、好ましくは、３０〜８０℃、及び２５〜５０℃で、ノニオン系洗浄剤組成物を用いて処理する。基材の表面及び裏面は、エッジブラシ上に洗浄剤の試薬を注入する間、絶間なくＣＯ２−ＤＩＷによってリンスされる。
【００２８】
４．基材の裏面にスクラブ効果及び／又は機械的攪拌を与える。この場合、例えばメガソニックノズルを用い、スクラブ洗浄を近接-型のスクラブ洗浄に限定すると共に十分な機械的攪拌を行う。
５．近接（ブラシは表面に接触しない）スクラブのためのブラシは、ノニオン系洗浄剤と相性がよく、全ての工程が流体力学的に制御される。洗浄におけるブラシと表面の間の距離は、例えば約１０−２６ｍｍ、好ましくは１２−２０ｍｍ、特に１３−１８ｍｍであることが好ましい。
６．基材の前面（表面）は、ノニオン系洗浄剤処理の間、ＣＯ２−ＤＩＷリンスを用いてリンスされる。
【００２９】
７．基材の表面にスクラブの効果及び／又は機械的攪拌を与える。この場合、例えばメガソニックノズルを用い、スクラブ洗浄を近接-型のスクラブ洗浄に限定すると共に十分な機械的攪拌を行う。
８．近接スクラブのブラシは、ノニオン性洗浄剤と相性がよく、全ての工程は流体力学的に制御される。洗浄におけるブラシと表面の間の距離は、例えば約１０−２６ｍｍ、好ましくは１２−２０ｍｍ、特に１３−１８ｍｍであることが好ましい。
９．基材の裏面は、ノニオン系洗浄剤処理の間、ＣＯ２−ＤＩＷリンスを用いてリンスされる。
【００３０】
１０．好ましくは、ＩＰＡのような一切の溶媒を使用せずに高速回転させるスピンリンス乾燥（ＳＲＤ）によって基材を乾燥させる。例えば初期回転数は毎分３００-４００回転であり、好ましいスピン回転数は８００-１４００、特に１１００-１２００の間であることが好ましい。
１１．金属膜の表面（この実施例においては、既に金属層が堆積されている洗浄された表面）によって、９０-１５０℃、好ましくは１００-１４０、更に好ましくは１１０-１４０℃で行う、脱水加熱によって付加的な乾燥がなされる。
１２．基材は周辺温度、好ましくは２５±５℃に冷却される。
【００３１】
＜図面の簡単な説明＞
図１は、本発明の方法を実施するに適したシステムを示す。
以下の事項は、６つの主要な工程、即ち、本発明の（ａ）〜（ｆ）、又は（ｉ）〜（ｖｉ）の工程を記載するものであり、各々の工程は、図１に図示される装置における、異なったモジュールで実施される。
【００３２】
モジュール＃１：水酸化アンモニウム、過酸化水素及びＤＩＷの使用箇所に適した（ＰＯＵ）混合物が、プレートの前面と裏面の両方の表面パーティクルだけでなく、軽い有機物から重い有機物までも除去するために用いられる、ＳＣ１洗浄モジュール。モジュール＃１は、他の表面がＳＣ１洗浄を受けている間に、もう一方の表面を連続的にリンスする能力をも有する。
【００３３】
モジュール＃２：プレート縁部壁面の洗浄
このモジュールにおいては、縁部及び傾斜部がＰＶＡ（ポリビニルアセテート）ブラシを用いて洗浄される。このモジュールに対する化学反応は、ノニオン系界面活性剤によるものであり、該化学反応の後、ＤＩＷリンスが行われる。
【００３４】
モジュール＃３：裏面のスクラブ洗浄
このモジュールでは、プレートの表面から予め定められた距離にあるＰＶＡブラシを用いて、プレートの裏面がスクラブ洗浄される。このモジュールに対する化学反応はノニオン系界面活性剤によるものである。機械的攪拌も、所定のメガソニックパワーの超音波ノズルを使用して行われる。
【００３５】
モジュール＃４：前面のスクラブ洗浄及びＳＲＤ（スピンリンス乾燥）
このモジュールにおいては、プレートの表面から所定の距離にあるＰＶＡブラシを用いて、プレートの前面がスクラブ洗浄される。このモジュールに対する化学反応はノニオン系界面活性剤によるものである。機械的攪拌も、所定のメガソニックパワーの超音波ノズルを使用して行われる。ノニオン性界面活性剤で前面が処理されている時に、裏面が同時にリンスされる。本モジュールにおける最終工程は、１２００ＲＰＭでのスピン及びリンス乾燥工程である。
【００３６】
モジュール＃５：これは、ＳＲＤ工程の後、工程プレート上の多層表面湿気を除去するために用いられる、脱水熱処理モジュールである。熱処理温度は１２０℃に設定され、工程時間は最適化される。
【００３７】
モジュール＃６：これは、金属膜堆積前のプレートを冷却するために使用する、脱水冷却モジュールである。冷却温度は、周辺温度に設定される。
【００３８】
好ましい実施態様の発明は下記の通りである。
実施例／データ
２５−５０℃の温度範囲に対し、１：４：１００の希釈率としたときにおけるＳＣ１の化学作用：
・クロム膜に対する効果はなく、活性及び不活性領域内でマイクロエッチング及び／又は微小の凸凹を引き起こすことはない。
・光学的特性には変化はなく、反射率にも殆ど影響はない。
・軽い有機物やパーティクルの速やかな除去を促進する。
【００３９】
表１は、例えば、同じ工程及び同じ洗浄液というような、同じ条件下の発明によって、９つの試料プレートが洗浄されたときのデータを示したものである。
【００４０】
【表１】
2008194638.tif 000003
【００４１】
表２は、ＳＣ１洗浄の前後における、表面２μｍのＡＦＭ（原子間力顕微鏡）画像に対する結果である。
【００４２】
【表２】
2008194638.tif 000004
【００４３】
表３は、ＳＣ１クリーニングの前後における、２成分クロム表面に対する光学的性質である。
【００４４】
【表３】
2008194638.tif 000005
表３において、ＯＤは、全方向反射率を意味する。
【００４５】
摂氏
表４は、種々の希釈率におけるＳＣ１溶液の特性、温度、ｐＨ及び伝導度の情報を示す。
【００４６】
【表４】
2008194638.tif 000006
【００４７】
表５は、種々の希釈率における洗浄剤溶液の特性、温度、ｐＨ及び伝導度の情報を示す。
【００４８】
【表５】
2008194638.tif 000007
【００４９】
本発明の改良や変化は上記の内容に照らして可能である。従って、当然のことながら、記載された発明の特定の実施態様についてなされる改変は、十分に意図された本発明の概念の内に含まれると理解されるべきである。
【図面の簡単な説明】
【００５０】
【図１】図１は、本発明の方法を実施するに適した、６つの工程からなるシステムを表わす。
【図１】
2008194638.tif 000008
【外国語明細書】
2008194638000001.pdf